(57)【要約】  アルケニル又はアルキニル含有有機ケイ素前駆体組成物を製造するための方法であって、式ＲnＳｉＲ14-nを有し、式中、Ｒが直鎖若しくは分岐鎖のＣ2〜Ｃ6アルケニル基、直鎖若しくは分岐鎖のＣ2〜Ｃ6アルキニル基から選択され、Ｒ1が水素、直鎖若しくは分岐鎖のＣ1〜Ｃ10アルキル基及びＣ3〜Ｃ10環状アルキル基から選択され、ｎが１〜４から選択される数である、アルケニル又はアルキニル含有有機ケイ素化合物を含む組成物を少なくとも一度蒸留する工程であって、蒸留の後に、蒸留されたアルケニル又はアルキニル含有有機ケイ素前駆体組成物が製造されている工程と；蒸留されたアルケニル又はアルキニル含有有機ケイ素前駆体組成物を、コンテナ中への２９０ｎｍ〜４５０ｎｍの波長を有する紫外光及び可視光の１０％以下の透過を可能とするコンテナ中に収容する収容工程とを含む方法。【特許請求の範囲】
【請求項１】
アルケニル又はアルキニル含有有機ケイ素前駆体組成物を製造するための方法であって、
式ＲnＳｉＲ14-nを有し、式中、Ｒが直鎖若しくは分岐鎖のＣ2〜Ｃ6アルケニル基、及び直鎖若しくは分岐鎖のＣ2〜Ｃ6アルキニル基からなる群から選択され、Ｒ1が水素、直鎖若しくは分岐鎖のＣ1〜Ｃ10アルキル基及びＣ3〜Ｃ10アリール基からなる群から選択され、ｎが１〜４である、少なくとも１つのアルケニル又はアルキニル含有有機ケイ素化合物を含む組成物を少なくとも一度蒸留する工程であって、蒸留の後に、蒸留されたアルケニル又はアルキニル含有有機ケイ素前駆体組成物が製造されている工程；並びに
前記蒸留されたアルケニル又はアルキニル含有有機ケイ素前駆体組成物を、コンテナ中への２９０ｎｍ〜４５０ｎｍの波長を有する紫外光及び可視光の１０％以下の透過を可能とするコンテナ中に収容する収容工程
を含む方法。
【請求項２】
前記少なくとも１つのアルケニル又はアルキニル含有有機ケイ素化合物が、
【化１】
2021534210.tif 000007
からなる群から選択される１つ又は複数である、請求項１に記載の方法。
【請求項３】
前記少なくとも１つのアルケニル又はアルキニル含有有機ケイ素化合物がテトラビニルシランを含む、請求項２に記載の方法。
【請求項４】
前記収容工程の前に、前記蒸留されたアルケニル又はアルキニル含有有機ケイ素前駆体組成物に、安定剤化合物を添加する工程をさらに含む、請求項１に記載の方法。
【請求項５】
前記安定剤化合物が、２，６−ジ−ｔｅｒｔ−ブチル−４−メチルフェノール、２，２，６，６−テトラメチル−１−ピペリジニルオキシ（ＴＥＭＰＯ）、２−ｔｅｒｔ−ブチル−４−ヒドロキシアニソール、３−ｔｅｒｔ−ブチル−４−ヒドロキシアニソール、プロピルエステル３，４，５−トリヒドロキシ−安息香酸、２−（１，１−ジメチルエチル）−１，４−ベンゼンジオール、ジフェニルピクリルヒドラジル、４−ｔｅｒｔ−ブチルカテコール、Ｎ−メチルアニリン、ｐ−メトキシジフェニルアミン、ジフェニルアミン、Ｎ，Ｎ’−ジフェニル−ｐ−フェニレンジアミン、ｐ−ヒドロキシジフェニルアミン、フェノール、オクタデシル−３−（３，５−ジ−ｔｅｒｔ−ブチル−４−ヒドロキシフェニル）プロピオネート、テトラキス（メチレン（３，５−ジ−ｔｅｒｔ−ブチル）−４−ヒドロキシ−ヒドロシンナメート）メタン、フェノチアジン、アルキルアミドノイソ尿素、チオジエチレンビス（３，５，−ジ−ｔｅｒｔ−ブチル−４−ヒドロキシ−ヒドロシンナメート、１，２，−ビス（３，５−ジ−ｔｅｒｔ−ブチル−４−ヒドロキシヒドロシンナモイル）ヒドラジン、トリス（２−メチル−４−ヒドロキシ−５−ｔｅｒｔ−ブチルフェニル）ブタン、環状ネオペンタンテトライルビス（オクタデシルホスファイト）、４，４’−チオビス（６−ｔｅｒｔ−ブチル−ｍ−クレゾール）、２，２’−メチレンビス（６−ｔｅｒｔ−ブチル−ｐ−クレゾール）、オキサリルビス（ベンジリデンヒドラジド）、原料種子油、小麦胚芽油、トコフェロール及びゴムからなる群から選択される、請求項４に記載の方法。
【請求項６】
前記蒸留されたアルケニル又はアルキニル含有有機ケイ素前駆体組成物が、ゲル浸透クロマトグラフィー（ＧＰＣ）によって決定した場合に、１００ｐｐｍ（０．０１ｗｔ％）より少ない、＞１０００ａｍｕの不純物を含む、請求項１に記載の方法。
【請求項７】
前記コンテナが、前記コンテナ中への２９０ｎｍ〜４５０ｎｍの波長を有する紫外光及び可視光の７％以下の透過を可能とする、請求項１に記載の方法。
【請求項８】
前記コンテナが、前記コンテナ中への２９０ｎｍ〜４５０ｎｍの波長を有する紫外光及び可視光の１％以下の透過を可能とする、請求項７に記載の方法。
【請求項９】
前記コンテナが、前記コンテナ中への２９０ｎｍ〜４５０ｎｍの波長を有する紫外光及び可視光の０％の透過を可能とする、請求項８に記載の方法。
【請求項１０】
前記蒸留されたアルケニル又はアルキニル含有有機ケイ素前駆体組成物が、５０ｐｐｍより少ない水不純物を含む、請求項１に記載の方法。
【請求項１１】
前記蒸留されたアルケニル又はアルキニル含有有機ケイ素前駆体組成物が、１０ｐｐｍより少ないハロゲン化物不純物を含む、請求項１に記載の方法。
【請求項１２】
アルケニル又はアルキニル含有有機ケイ素化合物を貯蔵するためのシステムであって、
コンテナ中への２９０ｎｍ〜４５０ｎｍの波長を有する紫外光及び可視光の１０％以下の透過を可能とするコンテナ；並びに
前記コンテナ中に含有されている、式ＲnＳｉＲ14-nを有し、式中、Ｒが直鎖若しくは分岐鎖のＣ2〜Ｃ6アルケニル基、及び直鎖若しくは分岐鎖のＣ2〜Ｃ6アルキニル基からなる群から選択され、Ｒ1が水素、直鎖若しくは分岐鎖のＣ1〜Ｃ10アルキル基、Ｃ3〜Ｃ10環状アルキル基及びＣ3〜Ｃ10アリール基からなる群から選択され、ｎが１〜４である、少なくとも１つの蒸留されたアルケニル又はアルキニル含有有機ケイ素化合物
を含むシステム。
【請求項１３】
前記少なくとも１つの蒸留されたアルケニル又はアルキニル含有有機ケイ素化合物が、
【化２】
2021534210.tif 000008
からなる群から選択される、請求項１２に記載のシステム。
【請求項１４】
前記少なくとも１つの蒸留されたアルケニル又はアルキニル含有有機ケイ素化合物がテトラビニルシランを含む、請求項１３に記載のシステム。
【請求項１５】
前記コンテナ中に安定剤化合物がさらに含有されている、請求項１２に記載のシステム。
【請求項１６】
前記安定剤化合物が、２，６−ジ−ｔｅｒｔ−ブチル−４−メチルフェノール（ＢＨＴ）、２，２，６，６−テトラメチル−１−ピペリジニルオキシ（ＴＥＭＰＯ）、２−ｔｅｒｔ−ブチル−４−ヒドロキシアニソール、３−ｔｅｒｔ−ブチル−４−ヒドロキシアニソール、プロピルエステル３，４，５−トリヒドロキシ−安息香酸、２−（１，１−ジメチルエチル）−１，４−ベンゼンジオール、ジフェニルピクリルヒドラジル、４−ｔｅｒｔ−ブチルカテコール、Ｎ−メチルアニリン、ｐ−メトキシジフェニルアミン、ジフェニルアミン、Ｎ，Ｎ’−ジフェニル−ｐ−フェニレンジアミン、ｐ−ヒドロキシジフェニルアミン、フェノール、オクタデシル−３−（３，５−ジ−ｔｅｒｔ−ブチル−４−ヒドロキシフェニル）プロピオネート、テトラキス（メチレン（３，５−ジ−ｔｅｒｔ−ブチル）−４−ヒドロキシ−ヒドロシンナメート）メタン、フェノチアジン、アルキルアミドノイソ尿素、チオジエチレンビス（３，５，−ジ−ｔｅｒｔ−ブチル−４−ヒドロキシ−ヒドロシンナメート、１，２，−ビス（３，５−ジ−ｔｅｒｔ−ブチル−４−ヒドロキシヒドロシンナモイル）ヒドラジン、トリス（２−メチル−４−ヒドロキシ−５−ｔｅｒｔ−ブチルフェニル）ブタン、環状ネオペンタンテトライルビス（オクタデシルホスファイト）、４，４’−チオビス（６−ｔｅｒｔ−ブチル−ｍ−クレゾール）、２，２’−メチレンビス（６−ｔｅｒｔ−ブチル−ｐ−クレゾール）、オキサリルビス（ベンジリデンヒドラジド）、原料種子油、小麦胚芽油、トコフェロール及びゴムからなる群から選択される、請求項１５に記載のシステム。
【請求項１７】
前記少なくとも１つの蒸留されたアルケニル又はアルキニル含有有機ケイ素化合物が、ゲル浸透クロマトグラフィー（ＧＰＣ）によって決定した場合に、１００ｐｐｍ（０．０１ｗｔ％）より少ない、＞１０００ａｍｕの不純物を有する、請求項１２に記載のシステム。
【請求項１８】
前記コンテナが、前記コンテナ中への２９０ｎｍ〜４５０ｎｍの波長を有する紫外光及び可視光の７％以下の透過を可能とする、請求項１２に記載のシステム。
【請求項１９】
前記コンテナが、前記コンテナ中への２９０ｎｍ〜４５０ｎｍの波長を有する紫外光及び可視光の５％以下の透過を可能とする、請求項１８に記載のシステム。
【請求項２０】
前記コンテナが、前記コンテナ中への２９０ｎｍ〜４５０ｎｍの波長を有する紫外光及び可視光の２％以下の透過を可能とする、請求項１９に記載のシステム。
【請求項２１】
前記コンテナが、前記コンテナ中への２９０ｎｍ〜４５０ｎｍの波長を有する紫外光及び可視光の１％以下の透過を可能とする、請求項２０に記載のシステム。
【請求項２２】
前記コンテナが、前記コンテナ中への２９０ｎｍ〜４５０ｎｍの波長を有する紫外光及び可視光の０％の透過を可能とする、請求項２１に記載のシステム。
【請求項２３】
５０ｐｐｍより少ない水不純物が前記コンテナ中に含有されている、請求項１２に記載のシステム。
【請求項２４】
１０ｐｐｍより少ないハロゲン化物不純物が前記コンテナ中に含有されている、請求項１２に記載のシステム。
【発明の詳細な説明】
【技術分野】
【０００１】
関連出願の相互参照
本出願は、２０１８年８月２３日に出願された米国仮出願第６２／７２２０９０号、及び２０１９年８月２１日に出願された米国特許出願第１６／５４７４６８号明細書に基づく優先権を主張していて、それらの開示は参照によってそれらの全体が本明細書に組み込まれる。
【０００２】
本発明は、電気デバイス中に絶縁層として利用される、化学気相堆積（ＣＶＤ）法によって調製された低誘電率材料の分野に関する。特に、本発明は、液体状態における自己重合によって引き起こされる不純物の析出に関するプロセスの問題を排除する、誘電材料に対する前駆体としての使用のための、アルケニル又はアルキニル含有有機ケイ素前駆体組成物に向けたものである。
【背景技術】
【０００３】
アルケニル又はアルキニル含有有機ケイ素前駆体化合物、例えばテトラビニルシラン（ＴＶＳ）などは、炭化ケイ素（ＳｉＣ）、シリコンオキシカーバイド（ＳｉＯＣ）及び炭窒化ケイ素（ＳｉＣＮ）の膜の堆積のための主要な候補として特定されてきた。従来の堆積プロセスにおいては、直接的な液体注入（ＤＬＩ）技術が用いられて、正確に制御された量の前駆体化合物をプロセスツール堆積チャンバーに繰り返し輸送している。堆積プロセスは化学気相堆積（ＣＶＤ）、原子層堆積（ＡＬＤ）、プラズマ強化化学気相堆積（ＰＥＣＶＤ）、流動性化学気相堆積（ＦＣＶＤ）、プラズマ強化原子層堆積（ＰＥＡＬＤ）又はこれらの膜を堆積するための他の方法を含む場合がある。
【０００４】
堆積の間、一定流量のアルケニル又はアルキニル含有有機ケイ素前駆体化合物及びアルケニル又はアルキニル含有有機ケイ素前駆体化合物類似前駆体を、液体質量流量制御器（ＬＭＦＣ）と、前駆体を揮発させる加熱気化注入システムとの組み合わせを使用して、プロセスツールに輸送することが必要であり、前駆体は、加熱された輸送ラインを通って注入器からプロセスチャンバーへ掃引される。このプロセスの間、非揮発性の残余物又は成分が、ＬＭＦＣ、注入器又は化学的な輸送ライン中に蓄積しないことが重要である。有機ケイ素前駆体化合物の不飽和部分は重合を生じやすく、有機ケイ素前駆体化合物は、周囲温度で、又は通常の処理、純化若しくは特定の化学物質の適用の間にしばしば直面する並の温度で、徐々に分解又は重合及び析出する。残余物／沈殿物のこのような蓄積は、プロセスチャンバーへの蒸気の流動における途絶をもたらし、このことは膜成長の再現性にひどく影響を与え、プロセスを大量製造（ＨＶＭ）に値しないものとする。
【０００５】
このような残余物の例は、アルケニル又はアルキニル含有有機ケイ素前駆体化合物中の不純物、例えばアルケニル又はアルキニル含有有機ケイ素前駆体化合物に対してより低い揮発性を有する塩素含有不純物と、光吸収又は不純物を生じる他のフリーラジカルの存在のために、アルケニル又はアルキニル含有有機ケイ素前駆体化合物の自己開始重合から生じる、より高分子量の不純物との結果として注入器中に残された残余物を含む場合がある。このような例において、より高分子量の不純物は、不純物が注入器を通過するまで、アルケニル又はアルキニル含有有機ケイ素前駆体化合物中で可溶性のままであり、次いで濃化（ｔｈｉｃｋｅｎ）又は濃縮（ｃｏｎｄｅｎｓｅ）のいずれかを始め、それらが蓄積する気体輸送ラインに落ちて、最後にはプロセスチャンバーへの気体の流動を妨害すると考えられる。
【０００６】
このような途絶現象が生じるのを回避するために、低分子量及びより高分子量の不純物の両方についての所与の範囲にある落ちる不純物の濃度を有する、アルケニル又はアルキニル含有有機ケイ素前駆体化合物の適した組成物を得ることが必要である。従って、可能な限り純粋に製造された、かつ一度収容された後は経時的に純粋なままであるアルケニル又はアルキニル含有有機ケイ素前駆体化合物への要求がある。
【発明の概要】
【０００７】
本発明は、アルケニル又はアルキニル含有有機ケイ素前駆体組成物を製造するための方法を提供していて、方法は、式ＲnＳｉＲ14-nを有し、式中、Ｒが直鎖若しくは分岐鎖のＣ2〜Ｃ6アルケニル基、直鎖若しくは分岐鎖のＣ2〜Ｃ6アルキニル基から選択され、Ｒ1が水素、直鎖若しくは分岐鎖のＣ1〜Ｃ10アルキル基、Ｃ3〜Ｃ10環状アルキル基及びＣ3〜Ｃ10アリール基から選択され、ｎが１〜４から選択される数である、アルケニル又はアルキニル含有有機ケイ素化合物を含む組成物を少なくとも一度蒸留する工程であって、蒸留の後に、蒸留されたアルケニル又はアルキニル含有有機ケイ素前駆体組成物が製造されている工程と；蒸留されたアルケニル又はアルキニル含有有機ケイ素前駆体組成物を、コンテナ中への２９０ｎｍ〜４５０ｎｍの波長を有する紫外光及び可視光の１０％以下の透過を可能とするコンテナ中に収容する収容工程とを含む。
【０００８】
別の態様において、本発明は、アルケニル又はアルキニル含有有機ケイ素化合物を貯蔵するためのシステムを提供していて、システムは、コンテナ中への２９０ｎｍ〜４５０ｎｍの波長を有する紫外光及び可視光の１０％以下の透過を可能とするコンテナと；コンテナ中に含有された、式ＲnＳｉＲ14-nを有し、式中、Ｒが直鎖若しくは分岐鎖のＣ2〜Ｃ6アルケニル基、直鎖若しくは分岐鎖のＣ2〜Ｃ6アルキニル基から選択され、Ｒ1が水素、直鎖若しくは分岐鎖のＣ1〜Ｃ10アルキル基、Ｃ3〜Ｃ10環状アルキル基及びＣ3〜Ｃ10アリール基から選択され、ｎが１〜４から選択される数である、蒸留されたアルケニル又はアルキニル含有有機ケイ素化合物とを含む。
【０００９】
本発明の種々の実施態様は、単独で又は互いに組み合わせて使用することができる。
【発明を実施するための形態】
【００１０】
アルケニル又はアルキニル含有有機ケイ素前駆体組成物を製造するための方法が説明されていて、方法は、式ＲnＳｉＲ14-nを有し、式中、Ｒが直鎖若しくは分岐鎖のＣ2〜Ｃ6アルケニル基、直鎖若しくは分岐鎖のＣ2〜Ｃ6アルキニル基から選択され、Ｒ1が水素、直鎖若しくは分岐鎖のＣ1〜Ｃ10アルキル基、Ｃ3〜Ｃ10環状アルキル基及びＣ3〜Ｃ10アリール基から選択され、ｎが１〜４から選択される数である、アルケニル又はアルキニル含有有機ケイ素化合物を含む組成物を少なくとも一度蒸留する工程であって、蒸留の後に、蒸留されたアルケニル又はアルキニル含有有機ケイ素前駆体組成物が製造されている工程と；蒸留されたアルケニル又はアルキニル含有有機ケイ素前駆体組成物を、コンテナ中への２９０ｎｍ〜４５０ｎｍの波長を有する紫外光及び可視光の１０％以下の透過を可能とするコンテナ中に収容する収容工程とを含む。
【００１１】
種々の実施態様の前駆体は、アルケニル（ビニル）及び／又はアルキニル基を含む。１つ又は複数の実施態様において、それらの意図される使用において、前駆体は反応性ラジカルにさらされて、堆積チャンバー中でラジカル誘導重合を開始する。
【００１２】
１つの実施態様において、本発明の方法は、収容工程の前に、蒸留されたアルケニル又はアルキニル含有有機ケイ素前駆体組成物に安定剤化合物を添加する工程をさらに含む。
【００１３】
粗製の（すなわち本発明による蒸留による純化の前の）アルケニル又はアルキニル含有有機ケイ素化合物、例えば残余の塩化物又は他のハロゲン化物不純物を有する化合物などを含む組成物については、蒸留によって、塩化物含有成分の多くを、粗製のアルケニル又はアルキニル含有有機ケイ素化合物から除去することができる。
【００１４】
式ＲnＳｉＲ14-nを有するアルケニル又はアルキニル含有有機ケイ素化合物についての例示的な化合物は以下：
【化１】
2021534210.tif 000002
を含むがそれらに限定されない。
【００１５】
特定の実施態様において、アルケニル又はアルキニル含有有機ケイ素化合物は、テトラビニルシラン（ＴＶＳ）を含む。
【００１６】
上の式において、及び明細書を通じて、用語「直鎖又は分岐鎖のアルキル」は、１〜１０、３〜１０又は１〜６個の炭素原子を有する直鎖の官能基を表す。上の式において、及び明細書を通じて、用語「分岐鎖のアルキル」は、３〜１０又は３〜６個の炭素原子を有する分岐鎖の官能基を表す。例示的な直鎖又は分岐鎖のアルキル基は、メチル（Ｍｅ）、エチル（Ｅｔ）、イソプロピル（Ｐｒi）、イソブチル（Ｂｕi）、ｓｅｃ−ブチル（Ｂｕs）、ｔｅｒｔ−ブチル（Ｂｕt）、イソペンチル、ｔｅｒｔ−ペンチル（ａｍ）、イソヘキシル及びネオヘキシルを含むがそれらに限定されない。特定の実施態様において、アルキル基は、それに結合した１つ又は複数の官能基、例えば、以下に限定するものではないが、アルコキシ基、ジアルキルアミノ基又はそれらの組み合わせなどの官能基を有していてよい。他の実施態様において、アルキル基は、それに結合した１つ又は複数の官能基を有さない。アルキル基は、飽和であるか、又は代わりに不飽和であってよい。
【００１７】
上の式において、及び明細書を通じて、用語「環状アルキル」は、３〜１０又は５〜１０個の原子を有する環状基を表す。例示的な環状アルキル基は、シクロブチル、シクロペンチル、シクロヘキシル及びシクロオクチル基を含むがそれらに限定されない。特定の実施態様において、環状アルキル基は、１つ又は複数の、Ｃ1〜Ｃ10の直鎖、分岐鎖の置換基、又は酸素原子若しくは窒素原子を含有する置換基を有していてよい。この実施態様又は他の実施態様において、環状アルキル基は、１つ又は複数の直鎖又は分岐鎖のアルキル又はアルコキシ基、例えばメチルシクロヘキシル基又はメトキシシクロヘキシル基を置換基として有していてよい。
【００１８】
上の式において、及び明細書を通じて、用語「アリール」は、３〜１０個の炭素原子、５〜１０個の炭素原子又は６〜１０個の炭素原子を有する芳香族の環状官能基を表す。例示的なアリール基は、フェニル、ベンジル、クロロベンジル、トリル及びｏ−キシリルを含むがそれらに限定されない。
【００１９】
上の式において、及び明細書を通じて、用語「アルケニル基」は、１つ又は複数の炭素−炭素の二重結合を有し、かつ２〜１２、２〜１０又は２〜６個の炭素原子を有する基を表す。例示的なアルケニル基は、ビニル又はアリル基を含むがそれらに限定されない。
【００２０】
用語「アルキニル基」は、１つ又は複数の炭素−炭素の三重結合を有し、かつ２〜１２又は２〜６個の炭素原子を有する基を表す。
【００２１】
上の式において、及び明細書を通じて、本明細書において使用されるとき、用語「不飽和の」は、官能基、置換基、環又はブリッジが、１つ又は複数の炭素二重結合又は三重結合を有することを意味する。不飽和の環の例は、以下に限定するものではないが、芳香族環、例えばフェニル環であってよい。用語「飽和の」は、官能基、置換基、環又はブリッジが、１つ又は複数の二重結合又は三重結合を有さないことを意味する。
【００２２】
特定の実施態様において、式中のアルキル基、アルケニル基、アルキニル基、アリール基及び／又は環状アルキル基のうち１つ又は複数は、「置換されている」か、又は例えば水素原子に代わって置換された１以上の原子若しくは原子の群を有していてよい。例示的な置換基は、酸素、硫黄、ハロゲン原子（例えばＦ、Ｃｌ、Ｉ又はＢｒ）、窒素、アルキル基及びリンを含むがそれらに限定されない。他の実施態様において、式中のアルキル基、アルケニル基、アルキニル基、芳香族及び／又はアリール基のうち１つ又は複数は置換されていなくてよい。
【００２３】
好ましくは、本発明による有機ケイ素化合物は、ハロゲン化物を実質的に有さない。本明細書において使用されるとき、用語「実質的に有さない」は、ハロゲン化物イオン（又はハロゲン化物）、例えば塩化物（すなわち塩化物含有種、例えばＨＣｌ又は少なくとも１つのＳｉ−Ｃｌ結合を有する有機ケイ素化合物）、フッ化物、臭化物及びヨウ化物に関するとき、イオンクロマトグラフィー（ＩＣ）によって測定して（重量で）１００ｐｐｍより少ない、好ましくはＩＣによって測定して５０ｐｐｍより少ない、より好ましくはＩＣによって測定して１０ｐｐｍより少ない、最も好ましくはＩＣによって測定して０ｐｐｍであることを意味する。最終生成物中の有意なレベルの塩化物は、水分又は水の存在の下で、有機ケイ素前駆体中への、貯蔵又は使用の間のステンレス鋼コンテナからの金属の浸出を引き起こす場合があり、浸出した金属イオンは、有機ケイ素前駆体の重合に触媒作用を及ぼして、より高分子量の不純物を形成する場合がある。有機ケイ素化合物のゆるやかな分解は、半導体製造者にとって膜の仕様を適合させることを困難にする膜堆積プロセスに直接的に影響を与えることができる。加えて、貯蔵寿命又は安定性は、有機ケイ素化合物のより高い分解速度によって負に影響を受け、それによって１〜２年の貯蔵寿命を保証することを困難にする。好ましくは、有機ケイ素化合物は、金属イオン、例えばＬｉ+、Ｎａ+、Ｋ+、Ｍｇ2+、Ｃａ2+、Ａｌ3+、Ｆｅ2+、Ｆｅ3+、Ｎｉ2+、Ｃｒ3+を実質的に有さない。本明細書において使用されるとき、用語「実質的に有さない」は、Ｌｉ、Ｎａ、Ｋ、Ｍｇ、Ｃａ、Ａｌ、Ｆｅ、Ｎｉ、Ｃｒに関するとき、誘導結合プラズマ質量分析法（ＩＣＰ−ＭＳ）によって測定した場合に（重量で）５ｐｐｍより少ない、好ましくは３ｐｐｍより少ない、より好ましくは１ｐｐｍより少ない、最も好ましくは０．１ｐｐｍより少ないことを意味する。好ましくは、有機ケイ素化合物は、水又は有機シラン化合物、例えば出発材料若しくは合成からくる副生成物のいずれかに由来する他のアルケニル又はアルキニル含有有機ケイ素化合物も実質的に有さず、本明細書において使用するとき、用語「実質的に有さない」は、水に関するとき、カールフィッシャー法によって分析して（重量で）１００ｐｐｍより少ない、好ましくは５０ｐｐｍより少ない、より好ましくは１０ｐｐｍより少ないことを；全ての有機シラン不純物、例えばトリビニルクロロシランの合計は、ガスクロマトグラフィー（ＧＣ）によって分析して１．０ｗｔ％より少ない、好ましくは０．５ｗｔ％より少ない、好ましくは０．１ｗｔ％より少ないことを意味する。
【００２４】
幾つかの実施態様において、蒸留されたアルケニル又はアルキニル含有有機ケイ素前駆体組成物に、安定剤化合物が添加される。例示的な安定剤化合物は、２，６−ジ−ｔｅｒｔ−ブチル−４−メチルフェノール（又はブチルヒドロキシトルエンを表すＢＨＴ）、２，２，６，６−テトラメチル−１−ピペリジニルオキシ（ＴＥＭＰＯ）、２−ｔｅｒｔ−ブチル−４−ヒドロキシアニソール、３−ｔｅｒｔ−ブチル−４−ヒドロキシアニソール、プロピルエステル３，４，５−トリヒドロキシ−安息香酸、２−（１，１−ジメチルエチル）−１，４−ベンゼンジオール、ジフェニルピクリルヒドラジル、４−ｔｅｒｔ−ブチルカテコール、Ｎ−メチルアニリン、ｐ−メトキシジフェニルアミン、ジフェニルアミン、Ｎ，Ｎ’−ジフェニル−ｐ−フェニレンジアミン、ｐ−ヒドロキシジフェニルアミン、フェノール、オクタデシル−３−（３，５−ジ−ｔｅｒｔ−ブチル−４−ヒドロキシフェニル）プロピオネート、テトラキス（メチレン（３，５−ジ−ｔｅｒｔ−ブチル）−４−ヒドロキシ−ヒドロシンナメート）メタン、フェノチアジン、アルキルアミドノイソ尿素、チオジエチレンビス（３，５，−ジ−ｔｅｒｔ−ブチル−４−ヒドロキシ−ヒドロシンナメート、１，２，−ビス（３，５−ジ−ｔｅｒｔ−ブチル−４−ヒドロキシヒドロシンナモイル）ヒドラジン、トリス（２−メチル−４−ヒドロキシ−５−ｔｅｒｔ−ブチルフェニル）ブタン、環状ネオペンタンテトライルビス（オクタデシルホスファイト）、４，４’−チオビス（６−ｔｅｒｔ−ブチル−ｍ−クレゾール）、２，２’−メチレンビス（６−ｔｅｒｔ−ブチル−ｐ−クレゾール）、オキサリルビス（ベンジリデンヒドラジド）、並びに天然由来の抗酸化物、例えば原料種子油、小麦胚芽油、トコフェロール及びゴムを含む。安定剤化合物の機能は、アルケニル又はアルキニル含有有機ケイ素前駆体の自己重合又はオリゴマー化を妨げることである。
【００２５】
本開発の方法は、蒸留されたアルケニル又はアルキニル含有有機ケイ素前駆体組成物を、コンテナ中への２９０ｎｍ〜４５０ｎｍの波長を有する紫外光及び可視光の１０％以下の透過を可能とするコンテナ中に収容する収容工程を含む。本明細書において使用されるとき、本明細書において説明されるコンテナ中に収容された、蒸留されたアルケニル又はアルキニル含有有機ケイ素前駆体組成物は「システム」といわれる。
【００２６】
幾つかの実施態様において、コンテナは、２９０ｎｍ〜４５０ｎｍの波長を有する紫外光及び可視光の７％以下の透過を可能とする。他の実施態様において、コンテナは、２９０ｎｍ〜４５０ｎｍの波長を有する紫外光及び可視光の５％以下の透過を可能とする。他の実施態様において、コンテナは、２９０ｎｍ〜４５０ｎｍの波長を有する紫外光及び可視光の３％以下の透過を可能とする。他の実施態様において、コンテナは、２９０ｎｍ〜４５０ｎｍの波長を有する紫外光及び可視光の２％以下の透過を可能とする。さらに別の実施態様において、コンテナは、２９０ｎｍ〜４５０ｎｍの波長を有する紫外光及び可視光の１％以下の透過を可能とする。さらに他の実施態様において、コンテナは、コンテナ中への２９０ｎｍ〜４５０ｎｍの波長を有する紫外光及び可視光の０％の透過を可能とする。
【００２７】
固体媒体を通るＵＶ光及び可視光の透過の割合は、当分野の当業者によって公知である任意の方法によって、例えばサンプルが一方から照射され、方向毎に、サンプルから出る光の強度が測定される紫外可視（ＵＶ−ＶＩＳ）吸収分光法によって測定することができる。本発明によれば、商業的に入手可能な任意の紫外可視（ＵＶ−ＶＩＳ）吸収機器を用いて、２９０ｎｍ〜４５０ｎｍの波長を有する紫外光及び可視光の透過を測定することができる。
【００２８】
コンテナを作る材料及びコンテナの壁構造体の厚さは、コンテナの壁構造体を通る２９０ｎｍ〜４５０ｎｍの波長を有する光の透過を実施可能に抑制する。幾つかの実施態様において、コンテナはステンレス鋼で作られる。ガラス又はクォーツコンテナが用いられる場合、コンテナは、２９０ｎｍ〜４５０ｎｍの波長を有する紫外光及び可視光の透過を妨げるのに十分に厚い壁を有するか、又はこのようなコンテナの壁が２９０ｎｍ〜４５０ｎｍの波長を有する紫外光及び可視光の透過を妨げる材料の層でカバーされているかのいずれかである。このような材料の例は、金属箔及び合成樹脂コーティングを含む。
【００２９】
本発明において用いることができるコンテナの例は、参照によって本明細書に組み込まれるＡｉｒ  Ｐｒｏｄｕｃｔｓ  ａｎｄ  Ｃｈｅｍｉｃａｌｓ，Ｉｎｃ．（Ａｌｌｅｎｔｏｗｎ，ＰＡ）の米国特許第７１２４９１３号明細書において開示されている高純度薬剤容器である。
【００３０】
好ましくは、本発明の蒸留されたアルケニル又はアルキニル含有有機ケイ素前駆体組成物で一度充填されたコンテナは、１５℃〜３０℃の温度で、より好ましくは室温で貯蔵される。
【００３１】
以下の実施例は、低いレベルの不純物、例えばより高分子量の種、水分及びハロゲン、例えば塩化物、を有するアルケニル及びアルキナルのブレンドを得ることの重要性を示す。
【実施例】
【００３２】
例１
テトラビニルシラン（ＴＶＳ）の２つの異なる供給源に由来するサンプルを、ゲル浸透クロマトグラフィー（ＧＰＣ）によって分析して、液体中に存在する、より高分子量（ＨＭＷ）の種の濃度を決定した。下の表１は、＞１ｗｔ％のＨＭＷ種（＞１０００原子質量単位（ａｍｕ）、例えば１０００〜２００００ａｍｕの分子量を有する種又はオリゴマー）を含有するＴＶＳと、０．１ｗｔ％（１０００ｐｐｍ）のより高分子量の種（＞１０００ａｍｕ）を含有するＴＶＳとを示す比較サンプルを示している。ＴＶＳの２つの供給源は、ＤＬＩシステムを通る、ＣＶＤプロセスチャンバー中へのＴＶＳの連続的な輸送への影響に対する有意な違いを有する。
【００３３】
表１
【表１】
2021534210.tif 000003
【００３４】
例２：より高い濃度の１０００以上のａｍｕを有する不純物を有するＴＶＳの影響
【００３５】
Ｈｏｒｉｂａ  ＳＴＥＣ  ＬＦ−４１０Ａ液体流量メーターと、ＭＶ１０００蒸気注入器とを有するＶｅｒｓｕｍ  Ｍａｔｅｒｉａｌｓ  ＤＬＩ（直接的な液体注入）試験システムにおいて、流動試験を行った。８４０ｇのテトラビニルシラン（ＴＶＳ）化学製品を、不活性雰囲気の下で、Ｖｅｒｓｕｍ  ｍａｔｅｒｉａｌｓ  Ｃｈｅｍｇｕａｒｄ（商標）液体格納システムに移した。ＴＶＳの化学的アッセイは９６ｗｔ％であり、ＨＭＷ不純物は１．８ｗｔ％であり、塩化物含有量は９７ｐｐｍであり、Ｈ2Ｏ含有量は１０７６ｐｐｍであった。注入器温度を１００℃に設定した。注入器の下流ラインを１１０℃に加熱した。３０ｐｉｓｇの圧力に設定したヘリウム気体を使用して、液体を蒸気注入器に押し出した。付加的な１００ｓｃｃｍのヘリウムを、注入器境界面にわたる不活性キャリアガスとして使用した。液体流量を０．３ｇ／ｍｉｎに設定した。液体流量を、ＰＬＣによって制御して、８ｍｉｎの間のオンと２ｍｉｎの間のオフとを周期的に切り替えた。ライン中の圧力及び液体流量は、初期には非常に安定であった。１１ｈの化学製品流動サイクルの後、液体流速及びライン圧力は変動し始め、プロセスチャンバーへの化学製品の安定な流動における途絶を示した。試験の後、ＴＶＳコンテナをＣｈｅｍｇｕａｒｄツールから取り外し、１ｋｇのヘキサンを有するコンテナをＣｈｅｍｇｕａｒｄに取り付けた。ヘキサン溶媒のフラッシングを、セットアップした同じツールを用いて行った。ヘキサンの流動は安定ではなく、注入器が部分的に詰まったことを確認した。流動試験を終えた後、注入器及び注入器の後に位置するチューブを、残余物について検査した。幾らかの量の茶色がかったポリマー材料を、注入器及び注入器の後に位置するチューブ中に見出した。ヘキサンのフラッシングは、高いＨＭＷ不純物レベルを有するＴＶＳから形成されるオリゴマー／ポリマーは、ヘキサンを使用して可溶化することができないことも示す結果となった。理論によって拘束されるものではないが、これらの結果は、溶媒を蒸気化して、それによってオリゴマーを可溶化することができない場合に、オリゴマー／ポリマーがＤＬＩシステムの範囲において蓄積して、化学製品のプロセスチャンバー中への不安定な流動をもたらすことを示唆する。
【００３６】
比較例３：高純度ＴＶＳ流動試験
【００３７】
比較のために、蒸留された高純度ＴＶＳ化学製品を用いて、Ｈｏｒｉｂａ  ＳＴＥＣ  ＬＦ−４１０Ａ液体流量メーターと、ＭＶ１０００蒸気注入器とを有するＶｅｒｓｕｍ  Ｍａｔｅｒｉａｌｓ  ＤＬＩ（直接的な液体注入）試験システムにおいて、流動試験を行った。８６０ｇの蒸留されたＴＶＳ化学製品を、不活性雰囲気の下で、Ｖｅｒｓｕｍ  ｍａｔｅｒｉａｌｓ  Ｃｈｅｍｇｕａｒｄ液体格納システムに移した。ＴＶＳの化学的アッセイは９９．５％であり、塩化物含有量は０．２ｐｐｍであり、Ｈ2Ｏ含有量は３５ｐｐｍであった。注入器温度を１００℃に設定した。注入器の下流ラインを１１０℃に加熱した。３０ｐｉｓｇの圧力でヘリウム気体を使用して、液体を蒸気注入器に押し出した。付加的な１００ｓｃｃｍのヘリウムを、注入器境界面にわたる不活性キャリアガスとして使用した。液体流量を０．３ｇ／ｍｉｎに設定した。液体流量を、ＰＬＣによって制御して、８ｍｉｎの間のオンと２ｍｉｎの間のオフとを周期的に切り替えた。液体流速、ライン圧力及び注入器制御電圧は、２７ｈの流動試験の後に化学製品の供給が尽きるまで、試験を通して安定であった。試験の後、ＴＶＳコンテナをＣｈｅｍｇｕａｒｄツールから取り外し、ヘキサンを有するコンテナをＣｈｅｍｇｕａｒｄに取り付けた。ヘキサンのフラッシングを、セットアップした同じツールを用いて行った。ヘキサンの流動は安定であり、ＤＬＩによる、ツールへの化学製品の輸送を妨げるオリゴマー／ポリマーがなかったことを示唆している。
【００３８】
例４：ＴＶＳの安定性又は貯蔵寿命は、より高分子量の種の初期濃度によって影響を受ける。
【００３９】
１２５℃でＴＶＳサンプルを加熱することによって加速エージング試験を行って、不純物濃度が経時的にどれだけ増加し得るかを決定した。サンプルの加熱及び１〜３日間の暴露の後に、ＧＰＣによって決定した、より高分子量（ＨＭＷ）の不純物（例えば＞１０００ａｍｕ）における増加が、表２から分かる。特定の理論によって拘束されることを意図するものではないが、この増加はＴＶＳの自己重合の結果を示していると考えられる。この重合の結果は、上で議論される堆積チャンバー中への化学製品流量の観察された減少を示す。オリゴマー又は高分子量の不純物をＧＰＣによって決定した。結果は、より低いＨＭＷ不純物濃度は、材料の寿命にわたって、よりゆるやかな増加をもたらすことを示していて、このことは化学製品輸送の不通のリスクを大いに減少させるはずである。
【００４０】
表２
【表２】
2021534210.tif 000004
【００４１】
例５：ステンレス鋼の腐食に対する、ＴＶＳの水及び塩化物レベルの効果
【００４２】
ステンレス鋼の腐食に対する、ＴＶＳ（テトラビニルシラン）中の水及び塩化物の影響を評価するために実験を行った。異なるレベルの水及び塩化物を有するＴＶＳを、電解研磨された３１６Ｌステンレス鋼チューブ中で加熱して、室温における延長された貯蔵条件を模擬した。
【００４３】
異なる量の水及び塩化物を有するＴＶＳの４つのサンプルを、分離したステンレス鋼チューブ中で、７日間、８０℃で加熱した。８０℃で一週間は、通常、周囲温度で１年の間に起こるエージングを模擬することを意図している。この実験の目的のために、加速エージングは、修正された１０度則法を使用するアレニウスの原理に従うと仮定する。任意のエージング期間について、加速エージング温度で、相当する室温エージング期間を、以下の式：
【数１】
2021534210.tif 000005
によって推定することができ、式中、ｔrtは室温相当エージング期間、ｔAAは加速エージング温度におけるエージング期間、ＴAAは加速エージング温度（℃）、Ｔrtは室温（２２℃）、Ｑ10は反応速度定数であり、本試験については２に設定する。加速エージング法のさらなる説明を、ＡＳＴＭ方法Ｆ１９８０−０７において見出すことができる。
【００４４】
試験サンプル＃１は少ない塩化物及び少ない水を有し；サンプル＃２は少ない塩化物及び多い水を有し；サンプル＃３は多い塩化物及び少ない水を有し；サンプル＃４は多い塩化物及び多い水を有していた。ＴＶＳのこれらの４つのサンプルを、それらのステンレス鋼金属含有量（Ｆｅ、Ｃｒ、Ｎｉ、Ｍｎ及びＭｏ）について、熱処理の前及び後に、ＩＣＰ−ＭＳ（誘導結合プラズマ−質量分析法）によって分析した。これらを、加熱の前及び後に、ＧＣ（ガスクロマトグラフィー）によってさらに分析して、ＴＶＳ純度に対するエージングの影響を評価した。これらの４つのサンプルの概要及び分析結果が下の表３にある。
【００４５】
ＴＶＳサンプル＃１（少ない塩化物、少ない水）のエージングの後に、いずれのステンレス鋼金属においても増加は観察されなかった。このことは、ＴＶＳサンプル＃２〜４の場合には当てはまらなかった。ＴＶＳサンプル＃２〜４について、Ｎｉ、Ｃｒ及びＭｎにおける増加が観察され、そのサンプルの全ては多い塩化物か、多い水か、又は多い塩化物及び多い水を有していた。加熱の後のステンレス鋼金属含有量における増加は、室温における１年間の後の、ステンレス鋼容器におけるＴＶＳの貯蔵の後に起こる腐食を示すものであった。ＧＣによって測定した場合の全体の純度は、熱処理の後に有意には変化しなかった。塩化物又は水の含有量に関わらず、いずれのＴＶＳサンプルのエージングの前／後で、色の変化は明らかには見られなかった。
【００４６】
これらの実験は、ステンレス鋼金属、例えばＦｅ、Ｃｒ、Ｎｉ、Ｍｎ及びＭｏの、ＴＶＳ液体への浸出をもたらすステンレス鋼コンテナの腐食を回避するために、ＴＶＳ中の少ない塩化物及び少ない水の重要性を説明している。
【００４７】
表３：４つの試験サンプルについての分析結果の概要
【表３】
2021534210.tif 000006
【００４８】
本発明の特定の原理が、態様又は実施態様と関連して上で説明されたが、この説明は、単に例によってされていて、本発明の範囲の限定としてはされていないことが明確に理解される。
【国際調査報告】
2021534210.tif 000009
2021534210.tif 000010
2021534210.tif 000011